(57)【要約】【課題】導電性基板を用いた場合において占積率を向上させるのに有用な導体パターンの形成方法、並びにさらなる小型化および薄型化を図った電子部品を提供する。【解決手段】本実施形態に係る導体パターンの形成方法は、導電性基板１上に、絶縁性をもつ下層レジスト２と、絶縁性をもち下層レジスト２と異なる材料からなる上層レジスト３を含み、導電性基板１を露出させる開口部４０をもつレジスト４を形成する工程と、導電性基板１を下地とした電気めっきにより、レジスト４の開口部４０内における導電性基板１上に中心導体層１１を形成する工程と、上層レジスト３を除去する工程と、中心導体層１１を下地とした電気めっきにより、中心導体層１１の露出表面に表面導体層１２を形成する工程と、を有する。【選択図】図４
2008166391.tif 000002
【特許請求の範囲】
【請求項１】
導電性基板上に、絶縁性をもつ下層レジスト、および絶縁性をもち前記下層レジストと異なる材料からなる上層レジストを含み、前記導電性基板を露出させる開口部をもつレジストを形成する工程と、
前記導電性基板を下地とした電気めっきにより、前記レジストの前記開口部内における前記導電性基板上に中心導体層を形成する工程と、
前記上層レジストを除去する工程と、
前記中心導体層を下地とした電気めっきにより、前記中心導体層の露出表面に表面導体層を形成する工程と、
を有する導体パターンの形成方法。
【請求項２】
前記レジストを形成する工程は、
前記導電性基板上に前記下層レジストを形成する工程と、
前記下層レジスト上に前記開口部をもつ前記上層レジストを形成する工程と、
前記上層レジストをマスクとしたエッチングにより、前記下層レジストに開口部を形成する工程と、
を有する請求項１記載の導体パターンの形成方法。
【請求項３】
前記下層レジストを形成する工程は、
前記導電性基板を下地とした電気めっきにより、前記導電性基板上に金属層を形成する工程と、
前記導電性基板上の前記金属層を絶縁化処理して、前記下層レジストを形成する工程と、
を有する請求項２記載の導体パターンの形成方法。
【請求項４】
前記表面導体層を形成する工程の後に、
前記導電性基板上であって、前記中心導体層および前記表面導体層からなる導体パターンが形成された側を、接着性をもつ絶縁材で被覆する工程と、
前記導電性基板を剥離する工程と、
を有する請求項１記載の導体パターンの形成方法。
【請求項５】
前記表面導体層を形成する工程の後に、
前記中心導体層および前記表面導体層からなる導体パターンが形成された２つの前記導電性基板を、互いの前記導体パターンを対向させ、かつ接着性をもつ絶縁材を介在させた状態で、貼り合わせる工程と、
前記絶縁材の両側の２つの前記導電性基板を剥離する工程と、
を有する請求項１記載の導体パターンの形成方法。
【請求項６】
絶縁材と、
前記絶縁材の一方の面に埋め込まれて形成され、かつ前記絶縁材の前記一方の面から露出した導体パターンと、を有し、
前記導体パターンは、
中心導体層と、
前記絶縁材と前記中心導体層との間に介在し、前記中心導体層の表面を被覆する表面導体層と、
を有する電子部品。
【請求項７】
前記導体パターンに対向するように前記絶縁材の他方の面に埋め込まれて形成され、かつ前記絶縁材の前記他方の面から１つの面が露出した他の導体パターンをさらに有する、
請求項６記載の電子部品。
【発明の詳細な説明】
【技術分野】
【０００１】
本発明は、導体パターンの形成方法および電子部品に関し、特に、電気めっきを利用した導体パターンの形成方法、および当該導体パターンを含む電子部品に関する。
【背景技術】
【０００２】
近年、携帯電話やノートパソコン等の小型携帯機器が急速に普及している。これらの機器の小型化、薄型化および高性能化を両立させるために、これらに使用されるインダクタやトランス、およびこれらを搭載するプリント配線基板等の電子部品についても、小型化と薄型化を進めることが重要な課題となっている。
【０００３】
電子部品の小型化と薄型化を両立させるためには、導体パターンの占積率を高くすることが重要である。導体パターンの占積率を向上させるために、種々の導体パターンの形成方法が提案されている（特許文献１参照）。導体パターンの占積率とは、導体パターンの延在方向に垂直な断面において、単位面積当たりの導体パターンの断面積の比率を意味する。
【特許文献１】特開２００１−２６７１６６号公報
【発明の開示】
【発明が解決しようとする課題】
【０００４】
しかしながら、所望の厚さをもつ絶縁性基板の平面上に高い占積率で導体パターンを形成する方法には既に限界がきている。そこで、所望の厚さの基材上に導体パターンを形成した後に、当該導体パターンを薄い絶縁基板（絶縁層）上に転写する技術が必要となる。これにより、最終的な基板の薄型化を図れるため、さらなる高占積率の導体パターンを実現することが可能となる。
【０００５】
転写技術を採用する場合には、必ずしも基材として絶縁性基板を用いる必要がなくなる。導体パターンの形成に電気めっきを用いる場合には、基材として絶縁性基板を用いるよりも、導電性基板を用いた方が生産性の観点から有利である。このように、導電性基板上に高占積率で導体パターンを形成する方法が求められている。
【０００６】
本発明の目的は、導電性基板を用いた場合において占積率を向上させるのに有用な導体パターンの形成方法、並びに更なる小型化および薄型化を実現できる電子部品を提供することにある。
【課題を解決するための手段】
【０００７】
本発明に係る導体パターンの形成方法は、導電性基板上に、絶縁性をもつ下層レジスト、および絶縁性をもち前記下層レジストと異なる材料からなる上層レジストを含み、前記導電性基板を露出させる開口部をもつレジストを形成する工程と、前記導電性基板を下地とした電気めっきにより、前記レジストの前記開口部内における前記導電性基板上に中心導体層を形成する工程と、前記上層レジストを除去する工程と、前記中心導体層を下地とした電気めっきにより、前記中心導体層の露出表面に表面導体層を形成する工程と、を有する。
【０００８】
このような導体パターンの形成方法では、まず、導電性基板を下地とした電気めっきにより、レジストの開口部内に中心導体層が形成される。なお、導電性基板には、導電性材料が基板状に成形されたものの他、絶縁性基板上に導電膜を形成したものも含まれる。中心導体層の幅および間隔は、レジストに形成された開口部の幅および間隔により決まる。その上層レジストを除去した後に、中心導体層を下地とした電気めっきにより、中心導体層の露出表面に表面導体層が形成される。表面導体層の形成により、中心導体層および表面導体層からなる導体パターンの幅を中心導体層よりも広げることができ、導体パターン間の間隔を中心導体層間の間隔よりも狭めることができる。下層レジストが形成されているため、中心導体層間の底部における導電性基板からのめっき成長を防止できるため、隣接する導体パターン間の短絡を防止することができる。導体パターン間の間隔は、表面導体層の電気めっきの条件（時間、電流等）を制御することにより、調整できる。したがって、本発明では、レジストおよびリソグラフィの解像度により決定される占積率よりも高い占積率の導体パターンを形成することができる。あるいは、レジストおよびリソグラフィの解像度が低い場合であっても、高い占積率の導体パターンを形成することができる。また、導体パターン間の間隔を狭めるために、レジストの開口部の幅を広げようとすると、レジストが高アスペクト比になり、レジストが倒れやすいという問題もある。本発明では、レジストの開口部の幅を広げなくても、当該開口部の幅よりも広い幅の導体パターンを得ることができ、レジストの倒れ等の問題の発生を防止するができる。
【０００９】
例えば、前記レジストを形成する工程は、前記導電性基板上に前記下層レジストを形成する工程と、前記下層レジスト上に前記開口部をもつ前記上層レジストを形成する工程と、前記上層レジストをマスクとしたエッチングにより、前記下層レジストに開口部を形成する工程と、を有する。量産性の観点からは、下層レジストのエッチングには、ウェットエッチングを用いることが好ましい。
【００１０】
また、前記下層レジストを形成する工程は、前記導電性基板を下地とした電気めっきにより、前記導電性基板上に金属層を形成する工程と、前記導電性基板上の前記金属層を絶縁化処理して、前記下層レジストを形成する工程と、を有することが好ましい。これにより、蒸着等のドライプロセスを用いることなく、導電性基板上に均一かつ薄い下層レジストを形成することができ、生産性を向上させることができる。
【００１１】
さらに、前記表面導体層を形成する工程の後に、前記導電性基板上であって、前記中心導体層および前記表面導体層からなる導体パターンが形成された側を、接着性をもつ絶縁材で被覆する工程と、前記導電性基板を剥離する工程と、を有することが好ましい。これにより、絶縁材に導体パターンを転写することができる。したがって、強度および寸法安定性の面からプロセス上要求される導電性基板の厚さを確保しつつ、最終的な基板（絶縁材）の厚さを薄くすることができる。この結果、導体パターンの占積率をさらに向上させることができる。絶縁材は、シート状に加工されていても、液状であってもよい。
【００１２】
あるいは、前記表面導体層を形成する工程の後に、前記中心導体層および前記表面導体層からなる導体パターンが形成された２つの前記導電性基板を、互いの前記導体パターンを対向させ、かつ接着性をもつ絶縁材を介在させた状態で、貼り合わせる工程と、
前記絶縁性材の両側の２つの前記導電性基板を剥離する工程と、を有することが好ましい。これにより、さらに導体パターンの占積率を向上させることができる。絶縁材は、シート状に加工されていても、液状であってもよい。
【００１３】
本発明に係る電子部品は、絶縁性シートと、前記絶縁性シートの一方の面に埋め込まれて形成され、かつ前記絶縁性シートの前記一方の面から露出した導体パターンと、を有し、前記導体パターンは、中心導体層と、前記絶縁性シートと前記中心導体層との間に介在し、前記中心導体層の表面を被覆する表面導体層と、を有する。
【００１４】
このような電子部品では、絶縁性シートに転写された導体パターンを備える電子部品を実現できる。当該電子部品は、絶縁性基板上に導体パターンを備えるものと異なり、電子部品の厚さを薄くすることができる。これにより、導体パターンの占積率が向上した電子部品を実現することができる。上記の本発明に係る導体パターンの形成方法により形成された導体パターンを備える電子部品の場合、絶縁性シートの一方の面において、中心導体層と表面導体層との間で段差が存在するのが特徴的である。
【００１５】
前記導体パターンに対向するように前記絶縁性シートの他方の面に埋め込まれて形成され、かつ前記絶縁性シートの前記他方の面から１つの面が露出した他の導体パターンをさらに有する。これにより、絶縁性シートの一面に転写するよりもさらに導体パターンの占積率が向上した電子部品を実現することができる。
【発明の効果】
【００１６】
本発明の導体パターンの形成方法によれば、第１レジストの開口部により、中心導体層のパターンを規定し、第２レジストにより中心導体層の表面に形成する表面導体層の形成領域を制御することにより、電気めっきを有効利用しつつ、導体パターンの占積率を向上させることができる。このような導体パターンの形成方法により、電子部品の小型化および薄型化が可能となる。
【発明を実施するための最良の形態】
【００１７】
以下に、本発明の実施の形態について、図面を参照して説明する。本実施形態では、導体パターンとして、コイル用の導体パターンを形成する例について説明するが、これに限定されるものではない。
【００１８】
（第１実施形態）
本実施形態に係る導体パターンの形成方法について、図１〜図１１を参照して説明する。図１〜図１０は、導体パターンを形成している状態を示す工程図であり、各図（Ａ）は断面図、各図（Ｂ）は斜視図、各図（Ｃ）は平面図を示す。各図（Ａ）は、各図（Ｃ）のＡ−Ａ線の断面図であり、各図（Ｃ）は各図（Ａ）におけるＣ−Ｃ線断面図であり、各図（Ｂ）は要部を示す。図１１は、導体パターンを形成している状態を示す平面図である。
【００１９】
図１（Ａ）〜（Ｃ）に示すように、導電性基板１上に絶縁性を有する下層レジスト２を形成する。導電性基板１は、転写用基板として用いられ、材料に限定はないが、例えばステンレス板を用いることができる。ステンレス板は、工程中の基板の強度および寸法安定性を確保するため、例えば厚さが０．１ｍｍ〜２ｍｍの範囲であることが好ましい。転写用基板としてのステンレス板は、適度の粗さを有することが望ましく、その表面粗さはＲmax＝０．２〜２μｍの範囲であることが好ましい。Ｒmaxが０．２μｍ未満では、レジストおよび導体パターンとステンレス板との密着性が不十分となり剥離し易くなるため好ましくない。また、Ｒmaxが２μｍを超えると、導体パターンの膜厚のばらつきに影響し、また高周波用に用いる場合には導体損失が増大するので好ましくない。ステンレス板の表面には、導体パターンとの剥離性を確保するために不動態化処理で不動態膜を形成することが好ましい。例えば、導電性基板１として、１ｍｍ厚で表面粗さＲmaxが０．５μｍのステンレス板（ＳＵＳ３０４テンションアニール材）の表面を不動態化処理し、１００ｍｍ角のサイズに切り出したものを用いることができる。
【００２０】
また、ステンレス板上へのレジストおよび導体パターンの密着性および剥離性が不十分な場合には、ステンレス板上にＮｉ膜を形成することが好ましい。この場合には、Ｎｉ膜は、導電性基板１を下地とする電気めっきにより形成することができる。Ｎｉ膜の厚さは、例えば、０．５μｍ〜１μｍ程度である。なお、スパッタリング等の蒸着法でＮｉ膜を形成すると、ステンレス板との密着力が大きすぎて、後にステンレス基板を剥離することが困難となる。
【００２１】
下層レジスト２の形成方法としては、例えば、導電性基板１を下地とした電気めっきにより、導電性基板１上に金属層を形成し、当該金属層を絶縁化処理して、絶縁性をもつ下層レジスト２を形成する。具体的には、導電性基板１を下地とする電気めっきにより、導電性基板１上に１μｍ程度の銅層を形成した後、銅層を硫化ナトリウム溶液で処理して表面を硫化する。これにより、ウェットプロセスにより安価かつ均一に、硫化銅からなる絶縁性の下層レジスト２が形成される。導電性基板１上にＮｉ膜を形成した場合であって、当該処理によりＮｉ膜表面にＮｉの硫化物が析出する場合には、希硫酸などの薄い酸処理でＮｉの析出物を容易に除去できる。または、絶縁化処理として銅層を酸化もしくはヨウ化することにより、酸化銅もしくはヨウ化銅からなる絶縁性の下層レジスト２を形成してもよい。酸化処理の場合には例えば次亜塩素酸ソーダなどの酸化剤を用いることができ、ヨウ化処理の場合には例えばヨウ化カリウムのアルカリ溶液などを用いることができる。あるいは、電気めっきを利用するのではなく、ＣＶＤ法等のドライプロセスにより、導電性基板１上に酸化シリコンや窒化シリコンを堆積することにより、下層レジスト２を形成してもよい。
【００２２】
次に、図２（Ａ）〜（Ｃ）に示すように、下層レジスト２上に、絶縁性を有し所望のパターンの開口部４０をもつ上層レジスト３を形成する。上層レジスト３として、後に下層レジスト２に対して選択的に上層レジスト３を除去できるように、下層レジスト２とは異なる材料を用いる。
【００２３】
本実施形態では、図２（Ｃ）に示すように、開口部４０として、コイルパターンの開口部４１と、コイルパターンに接続される一方の電極用の開口部４２と、コイルパターンに接続される他方の電極用の開口部４３を形成する。開口部４２は、開口部４１に連通している。なお、特に開口部４１〜４３を区別する必要のない場合には、単に開口部４０と称する。コイルパターンの開口部の幅および間隔は特に限定はないが、例えば、幅を１００μｍ、間隔を３０μｍとする。
【００２４】
上層レジスト３の形成方法としては、例えば、下層レジスト２上に厚さ４０μｍ〜５０μｍのフォトレジストとしてのドライフィルムをラミネートし、フォトリソグラフィ処理（露光、現像処理）により、所望の導体パターン用の開口部を形成する。ドライフィルムとしては、アルカリ可溶レジストを用いることができる。なお、液状のレジスト液を塗布および乾燥させた後に、フォトリソグラフィ処理を行なってもよい。
【００２５】
次に、図３（Ａ）〜（Ｃ）に示すように、上層レジスト３をマスクとしたエッチングにより、上層レジスト３の開口部４０内に露出した下層レジスト２を除去する。これにより、導電性基板１上に、下層レジスト２および上層レジスト３の積層体からなり、所望の開口部４０をもつレジスト４が形成される。
【００２６】
下層レジスト２として硫化銅、酸化銅、またはヨウ化銅を用いた場合には、上記エッチングとして安価なウェットエッチングを採用することができる。例えば、硫化銅のウェットエッチングには、過酸化水素水を用いることができる。下層レジスト２が酸化銅、ヨウ化銅の場合のウェットエッチング液には、例えば希硫酸を用いることができる。下層レジスト２としてＳｉＯ2またはＳｉＮを用いた場合には、上記エッチングとしてドライエッチングを用いる。
【００２７】
次に、図４（Ａ）〜（Ｃ）に示すように、導電性基板１を下地とした電気めっきにより、レジスト４の開口部４０内における導電性基板１上に中心導体層１１を形成する。中心導体層１１としては、Ａｕ、Ａｇ、Ａｌ、Ｃｕなどの電気抵抗の小さい金属が好ましいが、コスト、めっきの生産性の面からはＣｕが最も好ましい。中心導体層１１の厚さに限定はなく、例えば３５μｍ〜４０μｍである。
【００２８】
銅層の電気めっきでは、硫酸銅めっき液を用いることができる。硫酸銅めっき液の組成は、例えば、硫酸銅五水塩２０ｇ／リットル、硫酸１００ｇ／リットル、塩素６０ｍｇ／リットルであり、光沢剤が適量添加される。
【００２９】
次に、図５（Ａ）〜（Ｃ）に示すように、上層レジスト３を剥離する。このとき、下層レジスト２に対して上層レジスト３を選択的に剥離する必要がある。例えば、５％の水酸化ナトリウム水溶液を５０℃に加温して、上層レジスト３に０．１５ＭＰａの圧力でスプレーすることにより、上層レジスト３を剥離する。
【００３０】
次に、図６（Ａ）〜（Ｃ）に示すように、中心導体層１１を下地とした電気めっきにより、中心導体層１１の露出表面に表面導体層１２を形成する。これにより、中心導体層１１および表面導体層１２からなる導体パターン１０が形成される。中心導体層１１間の導電性基板１上には下層レジスト２が形成されていることにより、導電性基板１間の底部からの導体層の形成を防止でき、隣接する導体パターン１０間の短絡を防止することができる。表面導体層１２の材料に特に限定はなく、中心導体層１１と異なる材料を用いてもよいが、製造工程の簡素化の面からは、中心導体層１１と同じ材料を用いることが好ましい。
【００３１】
電気めっきの際の表面導体層１２の成長速度は、幅方向と厚さ方向とで同等であっても異なっていてもよいが、厚さ方向において成長速度が速くなるように異方性成長させれば、より高いアスペクト比の導体パターンが得られる。
【００３２】
表面導体層１２を形成する工程の後に、導体パターン１０の粗化処理を行なうことが好ましい。この粗化処理により、導体パターン１０と後にこれを被覆する樹脂との接着力を強化することができる。粗化処理では、次亜塩素酸ナトリウムによる黒化処理、蟻酸系処理液による処理（例えばメック社のＣＺ処理）、硫酸過水系の処理（例えば日本マクダーミッド社のＭＢ処理）等が使用される。硫酸過水系の処理は処理液を塩素フリー化できるので、信頼性上好ましい。黒化処理の場合は処理液そのものの中に、またはＣＺ処理では後処理に塩酸を用いるので好ましくない。またここで導体パターン１０の上面、両側面の３面が粗化されるが、ステンレス板は粗化されない。このように導電性基板１にステンレスを用いると導体パターンのみを粗化処理できる処理液が多数選択できるので好ましい。
【００３３】
次に、図７（Ａ）〜（Ｃ）に示すように、接着性を有する絶縁性シート５に、導体パターン１０を対向させて、絶縁性シート５および導電性基板１を重ねて加熱および加圧する。接着性を有する絶縁性シート５としては、プリプレグを用いる。例えば、導体パターン１０が形成された導電性基板１をコンベクションオーブンで１００℃、３０分乾燥した後に、５０μｍ厚の芯材のないエポキシ樹脂製プリプレグをパターン面に配置して、その上にテフロン（登録商標）シートを置いてプレスする。これにより、上面および側面が粗化された導体パターン１０がプリプレグの表面に埋め込まれる。プレスには、ボイドの発生を抑制するために、真空プレスを用いることが好ましい。なお、芯材無しのプリプレグの代わりに、芯材入りのプリプレグを使用してもよい。また、芯材の代わりに、または芯材とともに、線膨張係数の調整のためのフィラーを混入したプリプレグや、高誘電率フィラーを混入して誘電率の増大を図ったプリプレグを使用してもよい。なお、導電性基板１上に、液状の樹脂を塗布して、加熱等によって硬化させることにより、絶縁性シート５を形成することもできる。
【００３４】
次に、図８（Ａ）〜（Ｃ）に示すように、導電性基板１を剥離する。なお、図８〜図１１は、図１〜図７とは上下を反転して図解している。導電性基板１を剥離することで、上面および両側面が粗化された導体パターン１０が絶縁性シート５の一方の面（転写面）に埋め込まれてなる基板が得られる。このとき、絶縁性シート５の一方の面がほぼ平滑になるように、導体パターン１０が埋め込まれている。また、絶縁性シート５の一方の面から導体パターン１０が露出している。Ｎｉ膜が導体パターン１０および絶縁性シート５側に付着している場合には、導体パターン１０に対して選択的にエッチングできる手法でＮｉ膜を除去する。
【００３５】
次に、図９（Ａ）〜（Ｃ）に示すように、絶縁性シート５の一方の面上に存在する下層レジスト２を除去する。下層レジスト２として硫化銅、酸化銅、またはヨウ化銅を用いた場合には、上記エッチングとして安価なウェットエッチングを採用することができる。例えば、硫化銅のウェットエッチングには、過酸化水素水を用いることができる。下層レジスト２としてＳｉＯ2またはＳｉＮを用いた場合には、上記エッチングとしてドライエッチングを用いることも好ましい。なお、下層レジストを除去せずに、絶縁層として機能させてもよい。
【００３６】
上記までの工程により、図９（Ｃ）に示すように、導体パターン１０として、コイルパターン１０ａと、コイルパターン１０ａに接続される一方の電極１０ｂと、コイルパターンに接続される他方の電極１０ｃが形成される。なお、特にコイルパターン１０ａおよび電極１０ｂ、１０ｃを区別する必要のない場合には、単に導体パターン１０と称する。
【００３７】
次に、図１０（Ａ）〜（Ｃ）に示すように、絶縁性シート５の一方の面上に、絶縁層６を形成する。絶縁層６の形成方法としては、例えば、導体パターン１０とのコンタクト部分を除いて樹脂を絶縁性シート５の一方の面上に塗布し、熱硬化する。本実施形態では、コイルパターン１０ａの一端部１０ｄと、電極１０ｂ、１０ｃの部分を除いて、絶縁層６を形成する。なお、導体パターン１０の露出面の全面に絶縁層６を形成した後に、絶縁層６上にレジストを形成して、レジストをマスクとしたエッチングにより、コンタクト部分に形成された絶縁層６を除去してもよい。絶縁層６としては、樹脂以外にもＳｉＯ2、ＳｉＮ等の無機膜を使用してもよい。
【００３８】
次に、図１１に示すように、導体パターン１０に接続する電極７を形成する。この電極７により、導体パターン１０間の必要な接続がなされる。本例では、コイルパターン１０ａの一端部１０ｄと電極１０ｂとに接続する電極７ｂと、電極１０ｃに接続する電極７ｃを形成する。
【００３９】
電極７は、例えば導電性ペーストを用いて形成される。導電性ペーストの種類は、銀ペースト、銅ペースト、はんだペースト等が挙げられる。また、予備加熱を行なうことにより、合金層を形成するような導電性ペーストであってもよい。このような導電性ペーストを用いる場合には、当該合金の溶融温度が高いことが好ましい。導電性ペーストをスクリーン印刷するか、またはシリンジにより注入することにより、電極７を形成できる。なお、絶縁層６上の全面に電極層を形成した後に、レジストを用いたエッチングにより電極７のパターンを形成してもよい。
【００４０】
以上の工程を経て、図１２に示す電子部品が形成される。なお、図１２では、コイルを透視した状態を示している。なお、図１２では、スパイラル形状の平面コイルを示したが、角型形状のコイルであってもよい。また、コイル用の導体パターン１０に限定されず、抵抗、コンデンサ、トランジスタ等の電子部品を構成するあらゆる導体パターンの形成方法に本発明を適用可能である。本願明細書では、電子部品とは、導体パターンを含む機能素子を全て含み、受動素子、能動素子のいずれも含む。
【００４１】
上記の本実施形態に係る導体パターンの形成方法により形成された導体パターン１０は、以下の構造的特徴がある。すなわち、図９（Ａ）のＣ部に示すように、絶縁性シート５の一方の面上において、中心導体層１１と表面導体層１２との間で段差が存在する。
【００４２】
本実施形態に係る導体パターンの形成方法では、導電性基板１を下地とした電気めっきにより、レジスト４の開口部４０内に中心導体層１１が形成される。中心導体層１１の幅および間隔は、レジスト４に形成された開口部４０の幅および間隔により決まる。上層レジスト３を除去した後に、中心導体層１１を下地とした電気めっきにより、中心導体層１１の露出表面に表面導体層１２が形成される。表面導体層１２の形成により、中心導体層１１および表面導体層１２からなる導体パターン１０の幅を中心導体層１１よりも広げることができ、導体パターン１０間の間隔を中心導体層１１間の間隔よりも狭めることができる。下層レジスト２が形成されているため、中心導体層１１間の底部における導電性基板１からのめっき成長を防止できるため、隣接する導体パターン１０間の短絡を防止することができる。導体パターン１０間の間隔は、表面導体層の電気めっきの条件（時間、電流等）を制御することにより、調整できる。したがって、本実施形態では、レジスト４およびリソグラフィの解像度により決定される占積率よりも高い占積率の導体パターン１０を形成することができる。あるいは、レジスト４およびリソグラフィの解像度が低い場合であっても、高い占積率の導体パターン１０を形成することができる。
【００４３】
このように、本実施形態に係る導体パターンの形成方法によれば、電気めっきを有効利用しつつ、導体パターンの占積率を向上させることができることから、導電性基板を利用する場合に特に有用なものとなる。このような導体パターンの形成方法により、電子部品の小型化および薄型化が可能となる。
【００４４】
また、本実施形態に係る導体パターンの形成方法は、導体パターン１０の形成に電気めっきを用い、エッチングにはウェットエッチングを使用できるため、ドライプロセス（真空蒸着、ドライエッチング等）を用いる場合に比べて、生産性を向上させることができる。
【００４５】
さらに、所望の厚さをもつ導電性基板１上に導体パターン１０を形成した後に、薄い絶縁性シート５の一方の面に導体パターン１０を転写することにより、導体パターン１０の占積率をさらに向上でき、当該導体パターンを含む電子部品を薄型化することができる。
【００４６】
また、電子部品がコイルである場合には、コイルパターンの幅を広げたり、コイルパターンの巻き数を多くすることができる。コイルパターンの幅を広くすることはコイルの低抵抗化に繋がり、コイルパターンの巻き数を多くすることはコイルのインダクタンスの向上に繋がる。
【００４７】
（第２実施形態）
第２実施形態に係る導体パターンの形成方法について、図１３〜図１５を参照して説明する。図１３〜図１５は、導体パターンを形成している状態を示す工程断面図である。第２実施形態では、絶縁性シートの両面に導体パターンを転写して、第１実施形態よりも占積率の向上を図る例について説明する。
【００４８】
図１３に示すように、接着性を有する絶縁性シート８の両面に、導体パターン１０を対向させて、絶縁性シート８および２つの導電性基板１を重ねて加熱および加圧する。絶縁性シート８としては、プリプレグを用いることができる。例えば、導体パターン１０が形成された２つの導電性基板１をコンベクションオーブンで１００℃、３０分乾燥した後に、５０μｍ厚の芯材のないエポキシ樹脂製プリプレグの両側に２つの導電性基板１を配置して、プレスする。これにより、上面および側面が粗化された導体パターン１０がプリプレグの表面に埋め込まれる。プレスには、ボイドの発生を抑制するために、真空プレスを用いることが好ましい。なお、芯材無しのプリプレグの代わりに、芯材入りのプリプレグを使用してもよい。また、芯材の代わりに、または芯材とともに、線膨張係数の調整のためのフィラーを混入したプリプレグや、高誘電率フィラーを混入して誘電率の増大を図ったプリプレグを使用してもよい。なお、液状の樹脂を介在させて、２つの導電性基板１を重ねて加熱および加圧してもよい。この場合には、加熱により液状の樹脂が硬化して、絶縁性シート８となる。
【００４９】
次に、図１４に示すように、絶縁性シート８の両側の２つの導電性基板１を剥離する。導電性基板１を剥離することで、絶縁性シート８の両面に導体パターン１０が埋め込まれてなる基板が得られる。このとき、絶縁性シート８の両面がほぼ平滑になるように導体パターン１０が埋め込まれている。また、絶縁性シート８の両面から導体パターン１０が露出している。Ｎｉ膜が導体パターン１０および絶縁性シート８側に付着している場合には、導体パターン１０に対して選択的にエッチングできる手法でＮｉ膜を除去する。
【００５０】
次に、図１５に示すように、絶縁性シート８の両面に存在する下層レジスト２を除去する。下層レジスト２として硫化銅、酸化銅、またはヨウ化銅を用いた場合には、上記エッチングとして安価なウェットエッチングを採用することができる。例えば、硫化銅のウェットエッチングには、過酸化水素水を用いることができる。下層レジスト２としてＳｉＯ2またはＳｉＮを用いた場合には、上記エッチングとしてドライエッチングを用いる。
【００５１】
以降の工程としては、第１実施形態と同様に、接着シート８の両面上に、絶縁層６を形成し、導体パターン１０への導通および必要な電気的接続を得るための電極７を絶縁性シート８の両面上に形成する。第１実施形態と異なる点は、接着シート８の両側の面に、それぞれ絶縁層６および電極７を形成することである。以上により、本実施形態に係る電子部品、例えばコイルが製造される。
【００５２】
本実施形態に係る導体パターンの製造方法によれば、１枚の接着シート８の両面に導体パターン１０を転写することにより、第１実施形態に比べて、導体パターン１０の占積率をさらに向上させることができる。
【００５３】
本発明は、上記の実施形態の説明に限定されない。
例えば、本実施形態に係る電子部品は、コイル、抵抗等の機能素子を複数内蔵していてもよい。また、本実施形態で挙げた材料や数値は一例であり、これに限定されるものではない。
その他、本発明の要旨を逸脱しない範囲で、種々の変更が可能である。
【産業上の利用可能性】
【００５４】
本発明によれば、小型化および薄型化を図った電子部品が得られるので、電子部品を備える携帯機器のように、特に小型化及び高性能化が要求される機器に広くかつ有効に利用することができる。本発明の電子部品の例として、平面コイルや、平面コイルを利用したトランス、コモンモードフィルタが挙げられる。また、プリント配線基板等の電子部品に適用可能である。
【図面の簡単な説明】
【００５５】
【図１】第１実施形態に係る導体パターンを形成している状態を示す工程図である。
【図２】第１実施形態に係る導体パターンを形成している状態を示す工程図である。
【図３】第１実施形態に係る導体パターンを形成している状態を示す工程図である。
【図４】第１実施形態に係る導体パターンを形成している状態を示す工程図である。
【図５】第１実施形態に係る導体パターンを形成している状態を示す工程図である。
【図６】第１実施形態に係る導体パターンを形成している状態を示す工程図である。
【図７】第１実施形態に係る導体パターンを形成している状態を示す工程図である。
【図８】第１実施形態に係る導体パターンを形成している状態を示す工程図である。
【図９】第１実施形態に係る導体パターンを形成している状態を示す工程図である。
【図１０】第１実施形態に係る導体パターンを形成している状態を示す工程図である。
【図１１】第１実施形態に係る導体パターンを形成している状態を示す工程図である。
【図１２】第１実施形態に係る導体パターンを示す斜視図である。
【図１３】第２実施形態に係る導体パターンを形成している状態を示す工程図である。
【図１４】第２実施形態に係る導体パターンを形成している状態を示す工程図である。
【図１５】第２実施形態に係る導体パターンを形成している状態を示す工程図である。
【符号の説明】
【００５６】
１…導電性基板、２…下層レジスト、３…上層レジスト、４…レジスト、５…絶縁性シート、６…絶縁層、７…電極、８…絶縁性シート、１０…導体パターン、１０ａ…コイルパターン、１０ｂ，１０ｃ…電極、１１…中心導体層、１２…表面導体層、４０…開口部。
【図１】
2008166391.tif 000003
【図２】
2008166391.tif 000004
【図３】
2008166391.tif 000005
【図４】
2008166391.tif 000006
【図５】
2008166391.tif 000007
【図６】
2008166391.tif 000008
【図７】
2008166391.tif 000009
【図８】
2008166391.tif 000010
【図９】
2008166391.tif 000011
【図１０】
2008166391.tif 000012
【図１１】
2008166391.tif 000013
【図１２】
2008166391.tif 000014
【図１３】
2008166391.tif 000015
【図１４】
2008166391.tif 000016
【図１５】
2008166391.tif 000017